СПОСОБ ЗАЩИТЫ КОМПОЗИТНЫХ МАТЕРИАЛОВ, СОДЕРЖАЩИХ УГЛЕРОД, ПРОТИВ ОКИСЛЕНИЯ

1. Способ защиты против окисления детали из пористого материала, содержащего углерод, посредством импрегнирования композицией в водной среде, содержащей соединение фосфора, титан и бор,
2
3
в котором используют импрегнирующую композицию, содержащую, по меньшей мере, одно соединение фосфора, элементарный титан и бор или соединение бора, отличающееся от диборида титана, для образования в присутствии кислорода и, по меньшей мере, одного щелочного или щелочноземельного элемента М, являющегося катализатором окисления углерода, по меньшей мере, одной ассоциации типа P-O-Ti-М, связывающейся оксидом бора ВО и захватывающей элемент М.
2. Способ по п.1, в котором, по меньшей мере, один элемент М включен в состав импрегнирующей композиции.
3. Способ по п.2, в котором, по меньшей мере, один элемент М включен в состав импрегнирующей композиции в форме соли.
4. Способ по п.1, в котором элементарный титан включен в композицию в форме порошка титана.
5. Способ по п.1, в котором элементарный титан включен в композицию в форме порошка элементарного бора.
6. Способ по п.1, в котором после импрегнирования проводят термическую обработку при температуре, лежащей в диапазоне между 350 и 750°С.
7. Способ по п.1, в котором импрегнирующая композиция дополнительно содержит твердые тугоплавкие наполнители.
8. Способ по п.1, в котором импрегнирующая композиция содержит (в мас.%):
от 3 до 45% фосфата металла (или фосфатов металлов) и/или фосфорной кислоты,
от 1 до 20% порошка элементарного титана,
от 5 до 50% порошка элементарного бора,
от 1 до 20% соли щелочного или щелочноземельного металла,
от 0 до 40% других твердых тугоплавких наполнителей и
от 10 до 90% воды.
9. Способ по п.1, дополнительно включающий в себя стадию предварительной обработки детали раствором, содержащим поверхностно-активное вещество, и просушивания для придания композитному материалу повышенной смачиваемости за счет присутствия поверхностно-активного вещества.